(57)【要約】 【課題】耐熱性およびクラック限界膜厚が優れた硬化膜を形成させることができるネガ型感光性シロキサン組成物の提供。【解決手段】本発明に寄れば、シラノールの含有率が特定されたポリシロキサン、特定の光塩基発生剤粒子、および溶剤を含むネガ型感光性シロキサン組成物が提供される。シラノールの含有率はＦＴ−ＩＲによって測定される。【選択図】なし【特許請求の範囲】
【請求項１】
（Ｉ）以下の式（Ｉａ）：
【化１】
2019095695.tif 000013
（式中、
Ｒ１は、水素、１〜３価の、Ｃ１〜３０の直鎖状、分岐状あるいは環状の、飽和または不飽和の脂肪族炭化水素基、または１〜３価のＣ６〜３０の芳香族炭化水素基を表し、前記脂肪族炭化水素基および前記芳香族炭化水素基において、１つ以上のメチレンがオキシ、イミドまたはカルボニル置換されているか非置換であり、１つ以上の水素がフッ素、ヒドロキシ、またはアルコキシ置換されているか非置換であり、あるいは１つ以上の炭素がケイ素に置換されているか非置換であり、
Ｒ１が２価または３価である場合、Ｒ１は複数の繰り返し単位に含まれるＳｉ同士を連結する。）
および以下の式（Ｉｂ）：
【化２】
2019095695.tif 000014
で示される繰り返し単位を含んでなるポリシロキサンであって、
前記ポリシロキサンをＦＴ−ＩＲ法によって測定および解析したときに、１１００±１００ｃｍ−１の範囲にあるＳｉ−Ｏに帰属される吸収帯の面積強度Ｓ１と、９００±１００ｃｍ−１の範囲にあるＳｉＯＨに帰属される吸収帯の面積強度Ｓ２との比Ｓ２／Ｓ１が０．０５〜０．１５であるポリシロキサン、
（ＩＩ）以下の式（ＰＢＧ−Ａ）または（ＰＢＧ−Ｂ）：
【化３】
2019095695.tif 000015
（式中、
ＲＡ１〜ＲＡ６は、それぞれ独立に、水素、ハロゲン、ヒドロキシ、メルカプト、スルフィド、シリル、シラノール、ニトロ、ニトロソ、スルフィノ、スルホ、スルホナト、ホスフィノ、ホスフィニル、ホスホノ、ホスホナト、アミノ、アンモウム、置換または非置換のＣ１〜２０の脂肪族炭化水素基、置換または非置換のＣ６〜２２の芳香族炭化水素基、置換または非置換のＣ１〜２０のアルコキシ、または置換または非置換のＣ６〜２０のアリールオキシであり、
ＲＡ７およびＲＡ８は、それぞれ独立にＣ１〜６のヒドロキシアルキルであるか、ＲＡ７およびＲＡ８がＣ２〜９のアルキレンによって結合されて環状構造を形成し、前記環状構造にＣ１〜６のヒドロキシアルキルが結合しており、
ＲＢ１〜Ｒ Ｂ８は、それぞれ独立に、水素、置換または非置換のＣ１〜２０の脂肪族炭化水素基、置換または非置換のＣ６〜２２の芳香族炭化水素基、置換または非置換のＣ１〜２０のアルコキシ、または置換または非置換のＣ６〜２０のアリールオキシであり、
Ｘ−は、置換または非置換のＣ１〜２０の脂肪族炭化水素基、置換または非置換のＣ６〜２２の芳香族炭化水素基を有する、ボレートイオンまたはカルボキシラートイオンである）
で表される光塩基発生剤、および
（ＩＩＩ）溶剤
を含んでなる、ネガ型感光性組成物。
【請求項２】
前記ポリシロキサンが、末端または側鎖にシラノールを有するものである、請求項１に記載の組成物。
【請求項３】
前記Ｒ１が、水素、Ｃ１〜６の直鎖状、分岐状あるいは環状のアルキル、またはＣ６〜１０のアリールである、請求項１または２に記載の組成物。
【請求項４】
前記ポリシロキサンが、以下の式（ｉ−１）、（ｉ−２）および（ｉ−３）：
【化４】
2019095695.tif 000016
からなる群から選択される繰り返し単位の組み合わせからなり、前記繰り返し単位（ｉ−１）、（ｉ−２）、および（ｉ−３）の配合モル比ｐ１、ｐ２、およびｐ３が
０．４≦ｐ１≦０．８、
０≦ｐ２≦０．４、
０．２≦ｐ３≦０．６、
である、請求項１〜３のいずれか１項に記載の組成物。
【請求項５】
前記ポリシロキサンの質量平均分子量が１，０００〜１０，０００である、請求項１〜４のいずれか１項に記載の組成物。
【請求項６】
前記ポリシロキサンに含まれる繰り返し単位の総計に対する繰り返し単位（Ｉｂ）の配合比が２０モル％以上である、請求項１〜５のいずれか１項に記載の組成物。 
【請求項７】
前記光塩基発生剤が、以下の式（ＰＢＧ−Ａ１）〜（ＰＢＧ−Ａ８）および（ＰＢＧ−Ｂ１）〜（ＰＢＧ−Ｂ２）からなる群から選択される、請求項１〜６のいずれか１項に記載の組成物。
【化５】
2019095695.tif 000017
【化６】
2019095695.tif 000018
【請求項８】
前記光塩基発生剤の含有率が、組成物中のポリシロキサンの質量を基準として，０．１〜５．０質量％である、請求項１〜７のいずれか１項に記載の組成物。
【請求項９】
前記組成物全体に対する固形分比率が、２．０〜５０質量％である、請求項１〜８のいずれか１項に記載の組成物。
【請求項１０】
請求項１〜９のいずれか１項に記載の組成物を、基板に塗布し、露光し、現像し、加熱することを含んでなる、硬化膜の製造方法。
【請求項１１】
加熱が５００℃以上の温度で行われる、請求項１０に記載の硬化膜の製造方法。
【請求項１２】
前記硬化膜の膜厚が１．０μｍ以上である、請求項１０または１１に記載の硬化膜の製造方法。
【請求項１３】
請求項１０〜１２のいずれか１項に記載の硬化膜の製造方法を含んでなる、電子素子の製造方法。
【発明の詳細な説明】
【技術分野】
【０００１】
本発明は、ネガ型感光性シロキサン組成物に関するものである。また本発明は、その組成物を用いた硬化膜、および電子素子の製造方法にも関するものである。
【背景技術】
【０００２】
半導体素子やディスプレイには、各種の絶縁層が設けられている。このような絶縁層には、半導体素子やディスプレイに優れた特性を付与するために、絶縁性と耐熱性が要求される。このような要求に応えるために、従来はＳＯＧ膜や化学蒸着法により形成された二酸化ケイ素膜が用いられていた。
しかしながら、それらの膜は感光性を有しないため、絶縁膜表面にパターンを形成しようとすると、絶縁層の表面にリソグラフィーによってレジストパターンを形成させ、そのパターンをマスクとしてエッチング処理をする必要があった。
このような煩雑な処理を避け、優れた絶縁膜を形成させる方法として、感光性シロキサン組成物を用いる方法が提案されている。感光性シロキサン組成物を用いて絶縁膜を形成させることにより、上記したようなエッチングなどの工程が不要となるので、製造コストを抑制することができる。
しかしながら、これまでに提案されてきた感光性シロキサン組成物によって形成された絶縁膜は、膜厚を厚くした場合にはクラックが発生しやすく、また耐熱性の観点からは改良の余地があった。
【先行技術文献】
【特許文献】
【０００３】
【特許文献１】特開２００６−０９１８１５号公報
【発明の概要】
【発明が解決しようとする課題】
【０００４】
本発明は、上記のような従来技術において改善すべきであった問題を解決し、膜厚が厚く、耐熱性に優れた硬化膜を簡便に形成させることができる感光性シロキサン組成物を提供しようとするものである。
【課題を解決するための手段】
【０００５】
本発明によるネガ型感光性シロキサン組成物は、
（Ｉ）以下の式（Ｉａ）：
【化１】
2019095695.tif 000002
（式中、
Ｒ１は、水素、１〜３価の、Ｃ１〜３０の直鎖状、分岐状あるいは環状の、飽和または不飽和の脂肪族炭化水素基、または１〜３価のＣ６〜３０の芳香族炭化水素基を表し、前記脂肪族炭化水素基および前記芳香族炭化水素基において、１つ以上のメチレンがオキシ、イミドまたはカルボニル置換されているか非置換であり、１つ以上の水素がフッ素、ヒドロキシ、またはアルコキシ置換されているか非置換であり、あるいは１つ以上の炭素がケイ素に置換されているか非置換であり、
Ｒ１が２価または３価である場合、Ｒ１は複数の繰り返し単位に含まれるＳｉ同士を連結する。）
および以下の式（Ｉｂ）：
【化２】
2019095695.tif 000003
で示される繰り返し単位を含んでなるポリシロキサンであって、
前記ポリシロキサンをＦＴ−ＩＲ法によって測定および解析したときに、１１００±１００ｃｍ−１の範囲にあるＳｉ−Ｏに帰属されるピークの面積強度Ｓ１と、９００±１００ｃｍ−１の範囲にあるＳｉＯＨに帰属されるピークの面積強度Ｓ２との比Ｓ２／Ｓ１が０．０５〜０．１５であるポリシロキサン、
（ＩＩ）以下の式（ＰＢＧ−Ａ）または（ＰＢＧ−Ｂ）：
【化３】
2019095695.tif 000004
（式中、
ＲＡ１〜ＲＡ６は、それぞれ独立に、水素、ハロゲン、ヒドロキシ、メルカプト、スルフィド、シリル、シラノール、ニトロ、ニトロソ、スルフィノ、スルホ、スルホナト、ホスフィノ、ホスフィニル、ホスホノ、ホスホナト、アミノ、アンモウム、置換または非置換のＣ１〜２０の脂肪族炭化水素基、置換または非置換のＣ６〜２２の芳香族炭化水素基、置換または非置換のＣ１〜２０のアルコキシ、または置換または非置換のＣ６〜２０のアリールオキシであり、
ＲＡ７およびＲＡ８は、それぞれ独立にＣ１〜６のヒドロキシアルキルであるか、ＲＡ７およびＲＡ８がＣ２〜９のアルキレンによって結合されて環状構造を形成し、前記環状構造にＣ１〜６のヒドロキシアルキルが結合しており、
ＲＢ１〜Ｒ Ｂ８は、それぞれ独立に、水素、置換または非置換のＣ１〜２０の脂肪族炭化水素基、置換または非置換のＣ６〜２２の芳香族炭化水素基、置換または非置換のＣ１〜２０のアルコキシ、または置換または非置換のＣ６〜２０のアリールオキシであり、
Ｘ−は、置換または非置換のＣ１〜２０の脂肪族炭化水素基、置換または非置換のＣ６〜２２の芳香族炭化水素基を有する、ボレートイオンまたはカルボキシラートイオンである）
で表される光塩基発生剤、および
（ＩＩＩ）溶剤
を含んでなる、ネガ型感光性組成物。
を含んでなるものである。
【０００６】
また、本発明による硬化膜の製造方法は、前記のネガ型感光性組成物を、基板に塗布し、露光し、現像し、加熱することを含んでなるものである。
【０００７】
また、本発明による電子素子の製造方法は、前記の硬化膜の製造方法を含んでなるものである。
【発明の効果】
【０００８】
本発明による感光性組成物によれば、ディスプレイや電子素子の絶縁膜等に適した、膜厚が厚く、耐熱性に優れた硬化膜を簡便に形成させることができる、
【図面の簡単な説明】
【０００９】
【図１】本発明に用いることができるポリシロキサンの赤外吸収スペクトルの一例。
【発明を実施するための形態】
【００１０】
以下、本発明の実施の形態について、詳細に説明する。
本明細書において、〜を用いて数値範囲を示した場合、特に限定されて言及されない限り、これらは両方の端点を含み、単位は共通する。例えば、５〜２５モル％は、５モル％以上２５モル％以下を意味する。
【００１１】
本明細書において、「Ｃｘ〜ｙ」、「Ｃｘ〜Ｃｙ」および「Ｃｘ」などの記載は、分子または置換基中の炭素の数を意味する。例えば、Ｃ１〜６アルキルは、１以上６以下の炭素を有するアルキル（メチル、エチル、プロピル、ブチル、ペンチル、ヘキシル等）を意味する。また、本明細書でいうフルオロアルキルとは、アルキル中の１つ以上の水素がフッ素に置き換えられたものをいい、フルオロアリールとは、アリール中の１つ以上の水素がフッ素に置き換えられたものをいう。
【００１２】
本明細書において、特に限定されて言及されない限り、アルキルとは直鎖状または分岐鎖状アルキルを意味し、シクロアルキルとは環状構造を含むアルキルを意味する。環状構造に直鎖状または分岐鎖状アルキルが置換したものもシクロアルキルと称する。また、炭化水素基とは、１価または２価以上の、炭素および水素を含み、必要に応じて、酸素または窒素を含む基を意味する。そして、脂肪族炭化水素基とは、直鎖状、分岐鎖状または環状の脂肪族炭化水素基を意味し、芳香族炭化水素基とは、芳香環を含み、必要に応じて脂肪族炭化水素基を置換基として有する。これらの脂肪族炭化水素基、および芳香族炭化水素基は必要に応じて、フッ素、オキシ、ヒドロキシ、アミノ、カルボニル、またはシリル等を含む。
【００１３】
本明細書において、ポリマーが複数種類の繰り返し単位を有する場合、これらの繰り返し単位は共重合する。特に限定されて言及されない限り、これら共重合は、交互共重合、ランダム共重合、ブロック共重合、グラフト共重合、またはこれらの混在のいずれであってもよい。
【００１４】
本明細書において、特に限定されて言及されない限り、温度の単位は摂氏（Ｃｅｌｓｉｕｓ）を使用する。例えば、２０度とは摂氏２０度を意味する。
【００１５】
＜感光性シロキサン組成物＞
本発明による感光性シロキサン組成物は、
（Ｉ）ポリシロキサン
（ＩＩ）特定の光塩基発生剤、および
（ＩＩＩ）溶剤
を含んでなる。これらの各成分について説明すると以下の通りである。
【００１６】
［（Ｉ）ポリシロキサン］
ポリシロキサンとは、Ｓｉ−Ｏ−Ｓｉ結合（シロキサン結合）を主鎖とするポリマーのことを言う。また本明細書において、ポリシロキサンには、式（ＲＳｉＯ１．５）ｎで表わされるシルセスキオキサンポリマーも含まれるものとする。
【００１７】
本発明によるポリシロキサンは、特定の式で表される繰り返し単位を２種類含む。ひとつめの繰り返し単位は、以下の式（Ｉａ）で示される。
【化４】
2019095695.tif 000005
（式中、
Ｒ１は、水素、１〜３価の、Ｃ１〜３０の直鎖状、分岐状あるいは環状の、飽和または不飽和の脂肪族炭化水素基、または１〜３価のＣ６〜３０の芳香族炭化水素基を表し、
前記脂肪族炭化水素基および前記芳香族炭化水素基において、１つ以上のメチレンがオキシ、イミドまたはカルボニル置換されているか非置換であり、１つ以上の水素がフッ素、ヒドロキシ、またはアルコキシ置換されているか非置換であり、あるいは１つ以上の炭素がケイ素に置換されているか非置換であり、
Ｒ１が２価または３価である場合、Ｒ１は複数の繰り返し単位に含まれるＳｉ同士を連結する。）
【００１８】
Ｒ１が１価基である場合、Ｒ１としては、水素、Ｃ１〜６の直鎖状、分岐状あるいは環状のアルキル、またはＣ６〜１０のアリールであることが好ましい。例えば、（ｉ）水素、（ｉｉ）メチル、エチル、プロピル、ブチル、ペンチル、ヘキシル、ヘプチル、オクチル、およびデシルなどのアルキル、（ｉｉｉ）シクロヘキシルなどのシクロアルキル、（ｉｖ）フェニル、トリル、およびベンジルなどのアリールが挙げられる。また、その他、（ｖ）トリフルオロメチル、２，２，２−トリフルオロエチル、３，３，３−トリフルオロプロピルなどのフルオロアルキル、（ｖｉ）フルオロアリール、（ｖｉｉ）グリシジル、イソシアネート、およびアミノ等のアミノまたはイミド構造を有する窒素含有基が挙げられる。これらのうち、（ｉｉ）アルキルおよび（ｉｖ）アリールが好ましく、メチルおよびフェニルが特に好ましい。
【００１９】
また、Ｒ１が２価基または３価基である場合、Ｒ１は、例えば、アルキレン、アリーレン、シクロアルキレン環、ピペリジン環、ピロリジン環、イソシアヌレート環、などを含むものが好ましい。
【００２０】
ふたつめの繰り返し単位は、以下の式（Ｉｂ）で示される。
【化５】
2019095695.tif 000006
【００２１】
このようなポリシロキサンのうち、好ましいのは、以下の式（ｉ−１）、（ｉ−２）および（ｉ−３）：
【化６】
2019095695.tif 000007
からなる群から選択される繰り返し単位の組み合わせからなり、前記繰り返し単位（ｉ−１）、（ｉ−２）、および（ｉ−３）の配合モル比ｐ１、ｐ２、およびｐ３が
０．４≦ｐ１≦０．８、
０≦ｐ２≦０．４、
０．２≦ｐ３≦０．６、
であるものである。このようなポリシロキサンを用いた場合、膜厚の厚い硬化膜を得られ、その硬化膜の耐熱性やクラック限界膜厚が著しく優れている。さらに、ｐ２が小さいほど耐熱性が改良される傾向にあり、耐熱性の観点からは特にｐ２＝０であることが好ましい。
【００２２】
本発明に用いられるポリシロキサンは、分子を構成する繰り返し単位の種類だけでは無く、分子中に含まれるシラノールの量にも特徴がある。ポリシロキサンは、分子の末端や側鎖にシラノール構造（ＳｉＯＨ）を有する。ポリシロキサン中のシラノールの含有量はポリシロキサンの合成条件、例えばモノマーの配合比や反応触媒の種類などによって変化する。このシラノールの含有率は、定量的な赤外吸収スペクトル測定によって評価することができる。シラノール（ＳｉＯＨ）に帰属される吸収帯は、赤外吸収スペクトルの９００±１００ｃｍ−１の範囲にピークを有する吸収帯として現れる。シラノールの含有率が高い場合にこの吸収帯の強度が高くなる。
【００２３】
本発明においては、シラノールの含有率を定量的に評価するために、Ｓｉ−Ｏに帰属される吸収帯の強度を基準とする。Ｓｉ−Ｏに帰属されるピークとして１１００±１００ｃｍ−１の範囲にピークを有する吸収帯を採用する。そして、Ｓｉ−Ｏに帰属される吸収帯の面積強度Ｓ１に対する、ＳｉＯＨに帰属される吸収帯の面積強度Ｓ２の比Ｓ２／Ｓ１により、シラノールの含有量を相対的に評価することができる。パターン形成を可能とするには、この比Ｓ２／Ｓ１が大きいことが好ましく、またパターンを安定に形成するためには小さいことが好ましい。このような観点から、本発明において比Ｓ２／Ｓ１は０．０５〜０．１５であり、０．０６〜０．１３であることが好ましい。
【００２４】
なお、吸収帯の面積強度は、赤外吸収スペクトルのノイズなどを考慮して決定する。図１は、本発明に用いることができるポリシロキサンの典型的な赤外吸収スペクトルである。このスペクトルには、９００±１００ｃｍ−１の範囲にピークを有する、Ｓｉ−ＯＨに帰属される吸収帯と、１１００±１００ｃｍ−１の範囲にピークを有する、Ｓｉ−Ｏに帰属される吸収帯とが確認できる。これらの吸収帯の面積強度は、図に示されるようにノイズ等を考慮したベースラインを考慮した面積として測定できる。なお、Ｓｉ−ＯＨに帰属される吸収帯の裾と、Ｓｉ−Ｏに帰属される吸収帯の裾とが重複する場合もありえるが、その場合には、スペクトルにおける二つの吸収帯の間の極小点に対応する波数を境界とする。その他の吸収帯の裾が、Ｓｉ−ＯＨまたはＳｉ−Ｏに帰属される吸収帯の裾と重複する場合も同様である。
【００２５】
このようなポリシロキサンは、下記式（ｉａ）で表わされるシラン化合物および下記式（ｉｂ）で表されるシラン化合物を、必要に応じて酸性触媒または塩基性触媒の存在下で、加水分解及び縮合して得ることができる。
Ｒ１’［Ｓｉ（ＯＲ２）3 ］ｐ      （ｉａ）
Ｓｉ（ＯＲ２ ）4       （ｉｂ）
（式中、
ｐは１〜３であり、
Ｒ１’は、水素、１〜３価の、Ｃ１〜３０の直鎖状、分岐状あるいは環状の、飽和または不飽和の脂肪族炭化水素基、または１〜３価のＣ６〜３０の芳香族炭化水素基を表し、  前記脂肪族炭化水素基および前記芳香族炭化水素基において、１つ以上のメチレンがオキシ、イミドまたはカルボニル置換されているか非置換であり、１つ以上の水素がフッ素、ヒドロキシ、またはアルコキシ置換されているか非置換であり、あるいは１つ以上の炭素がケイ素に置換されているか非置換であり、
Ｒ２ はＣ１〜１０のアルキルを表す）
【００２６】
ここで、シラン化合物（ｉａ）および（ｉｂ）は、それぞれ２種類以上を組み合わせて用いることができる。
【００２７】
ポリシロキサンの製造に際して、シラン化合物のモル数の合計に対して、シラン化合物（ｉｂ）の配合比を変えることで、ポリシロキサンにおける繰り返し単位の配合比や、前記した比Ｓ２／Ｓ１を調整することが可能である。本発明におけるポリシロキサンは、耐熱性の観点からポリシロキサンに含まれる繰り返し単位の総計に対する繰り返し単位（Ｉｂ）の配合比が２０モル％以上であることが好ましく、３０モル％以上であることがより好ましい。また、シラン化合物の析出や、形成される硬化膜の感度低下を抑制するためには、繰り返し単位（Ｉｂ）の配合比が７０モル％以下であることが好ましく、６０モル％以下であることがより好ましい。
【００２８】
ポリシロキサンの質量平均分子量は、通常１，０００〜１２，０００であり、有機溶剤への溶解性、アルカリ現像液への溶解性の点から１，０００〜１０，０００であることが好ましい。ここで質量平均分子量とは、ポリスチレン換算質量平均分子量であり、ポリスチレンを基準としてゲル浸透クロマトグラフィーにより測定することができる。
【００２９】
［（ＩＩ）光塩基発生剤］
本発明による組成物は、感光性成分の作用によって、露光部がアルカリ現像液に難溶となって現像可能となる、ネガ型感光性組成物である。
【００３０】
本発明によるネガ型感光性組成物は、感光性成分として光塩基発生剤を含んでいる。この光塩基発生剤は、以下の式（ＰＢＧ−Ａ）または（ＰＢＧ−Ｂ）で表されるものである。
【化７】
2019095695.tif 000008
【００３１】
式中、
ＲＡ１〜ＲＡ６は、それぞれ独立に、水素、ハロゲン、ヒドロキシ、メルカプト、スルフィド、シリル、シラノール、ニトロ、ニトロソ、スルフィノ、スルホ、スルホナト、ホスフィノ、ホスフィニル、ホスホノ、ホスホナト、アミノ、アンモウム、置換または非置換のＣ１〜２０の脂肪族炭化水素基、置換または非置換のＣ６〜２２の芳香族炭化水素基、置換または非置換のＣ１〜２０のアルコキシ、または置換または非置換のＣ６〜２０のアリールオキシであり、
ＲＡ７およびＲＡ８は、それぞれ独立にＣ１〜★６のヒドロキシアルキルであるか、ＲＡ７およびＲＡ８がＣ２〜★９のアルキレンによって結合されて環状構造を形成し、前記環状構造にＣ１〜★６のヒドロキシアルキルが結合しており、
ＲＢ１〜Ｒ Ｂ８は、それぞれ独立に、水素、置換または非置換のＣ１〜２０の脂肪族炭化水素基、置換または非置換のＣ６〜２２の芳香族炭化水素基、置換または非置換のＣ１〜２０のアルコキシ、または置換または非置換のＣ６〜２０のアリールオキシであり、
Ｘ−は、置換または非置換のＣ１〜２０の脂肪族炭化水素基、置換または非置換のＣ６〜２２の芳香族炭化水素基を有する、ボレートイオンまたはカルボキシラートイオンである。
【００３２】
これらのうち、ＲＡ１〜ＲＡ４は、特に水素、ヒドロキシ、Ｃ１〜６の脂肪族炭化水素基、Ｃ１〜６のアルコキシ、Ｃ１〜６アルキルアミノまたはジ（Ｃ１〜６アルキル）アミノが好ましく、ＲＡ５およびＲＡ６は、特に水素が好ましい。
【００３３】
ＲＡ１〜ＲＡ４ のうち２つ以上が結合して環状構造を形成していてもよい。このとき、その環状構造はヘテロ原子を含んでいてもよい。
【００３４】
ＲＡ７およびＲＡ８は、ヒドロキシを有する。このヒドロキシは、ひとつの場合には、ＲＡ７およびＲＡ８がそれぞれ有する。また他の場合には、ＲＡ７およびＲＡ８がアルキレンによって結合されて環状構造を有し、その環状構造にアルキレンを介して結合する形でヒドロキシが存在する。ヒドロキシまたはヒドロキシアルキルが結合する。なお、このアルキレンは、置換基を含んでもよいＣ１〜２０、特にＣ１〜６の脂肪族炭化水素基をさらに有していてもよい。
【００３５】
ＲＡ１〜ＲＡ４’は、使用する露光波長により適宜選択することが好ましい。ディスプレイ向け用途においては、例えばｇ、ｈ、ｉ線に吸収波長をシフトさせるビニル、アルキニルなどの不飽和炭化水素結合官能基や、アルコキシ、ニトロ、アルキルアミノ、ジアルキルアミノなどが用いられ、特にメトキシ、エトキシが好ましい。
【００３６】
ＲＢ１〜ＲＢ８は、それぞれ独立に、水素、置換または非置換のＣ１〜２０の脂肪族炭化水素基、置換または非置換のＣ６〜２２の芳香族炭化水素基、置換または非置換のＣ１〜２０のアルコキシ、または置換または非置換のＣ６〜２０のアリールオキシである。これらＲＢ１〜ＲＢ８のうち、隣接するふたつがアルキレンによって連結されて環状構造を形成していてもよい。
【００３７】
Ｘ−は、置換または非置換のＣ１〜２０の脂肪族炭化水素基、置換または非置換のＣ６〜２２の芳香族炭化水素基を有する、ボレートイオンまたはカルボキシラートイオンである。具体的には、ブチル−トリフェニルボレートイオン、テトラフェニルボレートイオン、ブチル−トリ（ｐ−トリル）フェニルボレート、テトラキス（４−フルオロフェニル）ボレートイオン、２−（３−ベンゾイルフェニル）およびプロピオナトイオンなどが挙げられる
【００３８】
これらの光塩基発生剤は、露光が寄与する化学反応により塩基を発生するものでポリシロキサンの重合化に寄与すると考えられる。この結果、光塩基発生剤を用いることで、露光および現像によって、パターン化された硬化膜の形成が可能であり、ドライエッチング等でパターン加工を行わずに済むため、素子の製造などにおいて、回路や要素へのダメージが比較的小さくすることができるという利点がある。ここで光塩基発生剤が塩基を発生するメカニズムは限定されず、単に光化学反応によって塩基を発生するものや、光照射によって分子の構造変化が起こった後に熱などのエネルギーによって化学反応が起きて延期が発生するものなどが包含される。特に式（ＰＢＧ−Ａ）で表される化合物は後者であると考えられている。
【００３９】
これらの光塩基発生剤の具体的としては以下のものが挙げられる。
【化８】
2019095695.tif 000009
【化９】
2019095695.tif 000010
【００４０】
なお、式（ＰＢＧ−Ａ）で表される光塩基発生剤は、水和された状態で用いられることが好ましい。この光塩基発生剤を水和物の状態で用いると、無水物の状態で用いた場合に比べて、より好ましい効果を得ることができる傾向にある。ここで、無水物とは、水和していない化合物をいうものとする。光塩基発生剤の無水物を水和する方法は特に限定されず公知の方法が利用できる。例えば、光塩基発生剤無水物に対し１０倍モル以上の水を加え、室温以上の温度で１時間程度撹拌させる。得られた混合物をエバポレーターで余分な溶媒を留去して、水和物を得ることができる。得られた化合物が水和されていることは赤外線吸収スペクトル（ＩＲ）、１Ｈ−ＮＭＲまたは示唆熱・熱重量分析（ＴＧ−ＤＴＡ）などで確認することが出来る。
【００４１】
また、水に式（ＰＢＧ−Ａ）で表される光塩基発生剤を無水物の状態で混合および撹拌し、得られた水和物を単離することなく使用することも可能である。
【００４２】
式（ＰＢＧ−Ａ）で表される光塩基発生剤に対して、水和に用いられる水の組成比は、式（ＰＢＧ−Ａ）の化合物１モルに対して、水が０．１モル以上であることが好ましく、１モル以上であることがより好ましい。
【００４３】
これら光塩基発生剤の添加量は、分解して発生する活性物質の種類、発生量、要求される感度・露光部と未露光部との溶解コントラストにより最適量は異なるが、ポリシロキサンの質量を基準として、好ましくは０．１〜５．０質量％であり、さらに好ましくは０．５〜２．０質量％である。なお、光塩基発生剤として水和物を用いる場合には、光塩基発生剤の質量には、水和水の質量は含めないこととする。ポリシロキサンの重合を加速するためには、添加量が多いことが好ましく、クラックや被膜着色を抑制するために添加量は少ないことが好ましい。
【００４４】
［（ＩＶ）溶剤］
本発明による組成物は、溶剤を含んでなる。この溶剤は、組成物に含まれる各成分を均一に溶解または分散させるものから選択され、一般に有機溶剤が用いられる。具体的には溶剤としては、例えばエチレングリコールモノメチルエーテル、エチレングリコールモノエチルエーテル、エチレングリコールモノプロピルエーテル、エチレングリコールモノブチルエーテルなどのエチレングリコールモノアルキルエーテル類、ジエチレングリコールジメチルエーテル、ジエチレングリコールジエチルエーテル、ジエチレングリコールジプロピルエーテル、ジエチレングリコールジブチルエーテルなどのジエチレングリコールジアルキルエーテル類、メチルセロソルブアセテート、エチルセロソルブアセテートなどのエチレングリコールアルキルエーテルアセテート類、プロピレングリコールモノメチルエーテル（ＰＧＭＥ）、プロピレングリコールモノエチルエーテル等のプロピレングリコールモノアルキルエーテル類、プロピレングリコールモノエチルエーテルアセテート（ＰＧＭＥＡ）、プロピレングリコールモノエチルエーテルアセテート、プロピレングリコールモノプロピルエーテルアセテートなどのプロピレングリコールアルキルエーテルアセテート類、ベンゼン、トルエン、キシレンなどの芳香族炭化水素類、メチルエチルケトン、アセトン、メチルアミルケトン、メチルイソブチルケトン、シクロヘキサノンなどのケトン類、イソプロパノール、プロパンジオールなどのアルコール類などが挙げられる。これらの溶剤は、それぞれ単独で、または２種以上を組み合わせて用いられる。
【００４５】
溶剤の配合比は、塗布方法や塗布後に必要な膜厚によって異なる。例えば、スプレーコートの場合は、比較的高濃度とされ、ディスプレイの製造で使用されるスリット塗布では、それよりも低い濃度とされる。前記したポリシロキサン、光延期発生剤、および口述する任意成分の組成物に対する比率、すなわち固形分比率は、一般的には２．０〜５０質量％、好ましくは１０〜４０質量％である。
【００４６】
［（Ｖ）任意成分］
また、本発明による組成物は必要に応じてその他の任意成分を含んでいてもよい。そのような任意成分としては、硬化助剤が挙げられる。用いられる硬化助剤としては、光酸発生剤、前記した光塩基発生剤とは異なる光塩基発生剤が挙げられる。これらは、硬化膜製造プロセスにおいて利用する重合反応や架橋反応に応じて選択される。
【００４７】
前記光酸発生剤の例としては、一般的に使用されているものから任意に選択できるが、例えば、ジアゾメタン化合物、トリアジン化合物、スルホン酸エステル、ジフェニルヨードニウム塩、トリフェニルスルホニウム塩、スルホニウム塩、アンモニウム塩、ホスホニウム塩、スルホンイミド化合物等が挙げられる。
【００４８】
前記光塩基発生剤の例としては、アミドを有する多置換アミド化合物、ラクタム、イミド化合物もしくは該構造を含むものが挙げられる。また、アニオンとしてアミドアニオン、メチドアニオン、ボレートアニオン、ホスフェートアニオン、スルホネートアニオン、またはカルボキシレートアニオン等を含むイオン型の光塩基発生剤も用いることができる。
【００４９】
なお、光としては、可視光、紫外線、または赤外線等を挙げることができる。特に、薄膜トランジスタの製造に用いられる紫外線によって、酸あるいは塩基を発生させるものが好ましい。
【００５０】
硬化助剤の添加量は、硬化助剤が分解して発生する活性物質の種類、発生量、要求される感度、露光部と未露光部との溶解コントラストにより最適量は異なるが、ポリシロキサン１００質量部に対して、好ましくは０．００１〜１０質量部であり、さらに好ましくは０．０１〜５質量部である。添加量が０．００１質量部以上であると、露光部と未露光部との溶解コントラストが高くなり、添加効果が良好となる。一方、硬化助剤の添加量が１０質量部以下であれば、形成される被膜へのクラックが抑制され、硬化助剤の分解による着色も抑制されるため、被膜の無色透明性が向上する。
【００５１】
また、硬化助剤として、熱酸発生剤または熱塩基発生剤を用いることができる。熱酸発生剤の例としては、各種脂肪族スルホン酸とその塩、クエン酸、酢酸、マレイン酸等の各種脂肪族カルボン酸とその塩、安息香酸、フタル酸等の各種芳香族カルボン酸とその塩、芳香族スルホン酸とそのアンモニウム塩、各種アミン塩、芳香族ジアゾニウム塩及びホスホン酸とその塩など、有機酸を発生する塩やエステル等を挙げることができる。熱酸発生剤の中でも特に、有機酸と有機塩基からなる塩であることが好ましく、スルホン酸と有機塩基からなる塩が更に好ましい。
【００５２】
好ましいスルホン酸としては、ｐ−トルエンスルホン酸、ベンゼンスルホン酸、ｐ−ドデシルベンゼンスルホン酸、１，４−ナフタレンジスルホン酸、メタンスルホン酸、などが挙げられる。これら酸発生剤は、単独又は混合して使用することが可能である。
【００５３】
熱塩基発生剤の例としては、イミダゾール、第三級アミン、第四級アンモニウム等の塩基を発生させる化合物、これらの混合物を挙げることができる。放出される塩基の例として、Ｎ−（２−ニトロベンジルオキシカルボニル）イミダゾール、Ｎ−（３−ニトロベンジルオキシカルボニル）イミダゾール、Ｎ−（４−ニトロベンジルオキシカルボニル）イミダゾール、Ｎ−（５−メチル−２−ニトロベンジルオキシカルボニル）イミダゾール、Ｎ−（４−クロロ−２−ニトロベンジルオキシカルボニル）イミダゾールなどのイミダゾール誘導体、１，８−ジアザビシクロ［５．４．０］ウンデセン−７が挙げられる。これら塩基発生剤は、酸発生剤と同様、単独又は混合して使用することが可能である。
【００５４】
そのほかの任意成分として界面活性剤などが挙げられる。
【００５５】
界面活性剤は塗布性を改善することができるため、用いることが好ましい。本発明におけるシロキサン組成物に使用することのできる界面活性剤としては、例えば非イオン系界面活性剤、アニオン系界面活性剤、両性界面活性剤などが挙げられる。
【００５６】
上記非イオン系界面活性剤としては、例えば、ポリオキシエチレンアルキルエーテル、例えば、ポリオキシエチレンラウリルエーテル、ポリオキシエチレンオレイルエーテル、ポリオキシエチレンセチルエーテルなどのポリオキシエチレンアルキルエーテル類やポリオキシエチレン脂肪酸ジエステル、ポリオキシ脂肪酸モノエステル、ポリオキシエチレンポリオキシピロピレンブロックポリマー、アセチレンアルコール、アセチレングリコール、アセチレンアルコールのポリエトキシレートなどのアセチレンアルコール誘導体、アセチレングリコールのポリエトキシレートなどのアセチレングリコール誘導体、フッ素含有界面活性剤、例えばフロラード（商品名、スリーエム株式会社製）、メガファック（商品名、ＤＩＣ株式会社製）、スルフロン（商品名、旭硝子株式会社製）、又は有機シロキサン界面活性剤、例えばＫＰ３４１（商品名、信越化学工業株式会社製）などが挙げられる。前記アセチレングリコールとしては、３−メチル−１−ブチン−３−オール、３−メチル−１−ペンチン−３−オール、３，６−ジメチル−４−オクチン−３，６−ジオール、２，４，７，９−テトラメチル−５−デシン−４，７−ジオール、３，５−ジメチル−１−ヘキシン−３−オール、２，５−ジメチル−３−ヘキシン−２，５−ジオール、２，５−ジメチル−２，５−ヘキサンジオールなどが挙げられる。
【００５７】
またアニオン系界面活性剤としては、アルキルジフェニルエーテルジスルホン酸のアンモニウム塩又は有機アミン塩、アルキルジフェニルエーテルスルホン酸のアンモニウム塩又は有機アミン塩、アルキルベンゼンスルホン酸のアンモニウム塩又は有機アミン塩、ポリオキシエチレンアルキルエーテル硫酸のアンモニウム塩又は有機アミン塩、アルキル硫酸のアンモニウム塩又は有機アミン塩などが挙げられる。
【００５８】
さらに両性界面活性剤としては、２−アルキル−Ｎ−カルボキシメチル−Ｎ−ヒドロキシエチルイミダゾリウムベタイン、ラウリル酸アミドプロピルヒドロキシスルホンベタインなどが挙げられる。
【００５９】
これら界面活性剤は、単独で又は２種以上混合して使用することができ、その配合比は、感光性シロキサン組成物の総質量に対し、通常５０〜１０，０００ｐｐｍ、好ましくは１００〜５，０００ｐｐｍである。
【００６０】
＜硬化膜およびそれを具備した電子素子の製造方法＞
本発明による硬化膜の製造方法は、前記した組成物を基板に塗布し、露光し、現像し、加熱することｗ０含んでなる。
【００６１】
本発明における組成物の塗膜の形成は、一般的な塗布方法、即ち、浸漬塗布、ロールコート、バーコート、刷毛塗り、スプレーコート、ドクターコート、フローコート、スピンコート、スリット塗布等、従来感光性シロキサン組成物の塗布方法として知られた任意の方法により行うことができる。また基材としては、シリコン基板、ガラス基板、樹脂フィルム等の適当な基板上で行うことができる。基材がフィルムである場合には、グラビア塗布も可能である。所望により塗膜の乾燥工程を別に設けることもできる。塗膜は、必要に応じて１回または２回以上繰り返して塗布することにより所望の膜厚とすることができる。
【００６２】
本発明による組成物は、厚い硬化膜を得ることが可能なものであり、比較的厚い塗膜を設けることができる。
【００６３】
本発明による感光性シロキサン組成物の塗膜を形成した後、その塗膜の乾燥、および溶剤残存量を減少させるため、その塗膜をプリベーク（加熱処理）することが好ましい。プリベーク工程は、一般に７０〜１５０℃、好ましくは９０〜１２０℃の温度で、ホットプレートによる場合には１０〜１８０秒間、好ましくは３０〜９０秒間、クリーンオーブンによる場合には１〜３０分間実施することができる。
【００６４】
本発明による組成物は感光性であるので、パターン化された硬化膜を形成させることができる。このパターンを形成する方法について説明する。所望のパターンは、本発明による組成物の塗膜を形成し、プリベーク処理した後、該塗膜に光をパターン状に照射する。
このような光源としては、高圧水銀灯、低圧水銀灯、メタルハライド、キセノン等のランプ、レーザーダイオード、ＬＥＤ等およびエキシマレーザー光発生装置を使用することができる。照射光としてはｇ線、ｈ線、ｉ線、ＫｒＦエキシマレーザー光などの紫外線が通常用いられる。パターニングでは２４８ｎｍ（ＫｒＦエキシマレーザー光発生装置）、３６５ｎｍの光（高圧水銀灯）を使用することが一般的である。照射光のエネルギーは、光源や初期の膜厚にもよるが、一般に１０〜２０００ｍＪ／ｃｍ２、好ましくは２０〜１０００ｍＪ／ｃｍ２とする。照射光エネルギーが１０ｍＪ／ｃｍ２よりも低いと組成物が十分に分解せず、反対に２０００ｍＪ／ｃｍ２よりも高いと、露光過多となり、ハレーションの発生を招く場合がある。
【００６５】
パターン状に照射するためには一般的なフォトマスクを使用すればよく、そのようなフォトマスクについては当業者であれば周知である。照射の際の環境は、一般に周囲雰囲気（大気中）や窒素雰囲気とすればよい。また、全面に膜を形成する場合には、全面露光すればよい。本発明においては、パターン膜とは、このような全面に膜が形成された場合をも含むものである。
【００６６】
露光後、露光個所に発生した塩基により膜内のポリマー間反応を促進させるため、必要に応じて露光後加熱（Ｐｏｓｔ  Ｅｘｐｏｓｕｒｅ  Ｂａｋｉｎｇ）を行うことができる。この加熱処理は、後述する加熱工程とは異なり、塗膜を完全に硬化させるために行うものではなく、現像後に所望のパターンだけが基板上に残し、それ以外の部分が現像により除去することが可能となるように行うものである。
【００６７】
露光後加熱を行う場合、ホットプレート、オーブン、またはファーネス等を使用することができる。加熱温度は光照射によって発生した露光領域の塩基が未露光領域まで拡散することは好ましくないため、過度に高くするべきではない。このような観点から露光後の加熱温度の範囲としては、６０〜２００℃が好ましく、８０〜１８０℃が更に好ましい。組成物の硬化速度を制御するため、必要に応じて、段階的加熱を適用することもできる。また、加熱の際の雰囲気は特に限定されないが、組成物の硬化速度を制御することを目的として、窒素などの不活性ガス中、真空下、減圧下、酸素ガス中などから選択することができる。また、加熱時間は、ウェハー面内の温度履歴の均一性がより高く維持するために一定以上であることが好ましく、また発生した塩基の拡散を抑制するためには過度に長くないことが好ましい。このような観点から、加熱時間は２０〜５００秒が好ましく、３０〜３００秒がさらに好ましい。
【００６８】
また、現像の際に用いられる現像液としては、従来知られている感光性シロキサン組成物の現像に用いられている任意の現像液を用いることができる。好ましい現像液としては、水酸化テトラアルキルアンモニウム、コリン、アルカリ金属水酸化物、アルカリ金属メタ珪酸塩（水和物）、アルカリ金属燐酸塩（水和物）、アンモニア水、アルキルアミン、アルカノールアミン、複素環式アミンなどのアルカリ性化合物の水溶液であるアルカリ現像液が挙げられ、特に好ましいアルカリ現像液は、水酸化テトラメチルアンモニウム水溶液である。これらアルカリ現像液には、必要に応じ更にメタノール、エタノールなどの水溶性有機溶剤、あるいは界面活性剤が含まれていてもよい。アルカリ現像液により現像が行われた後には、通常水洗がなされる。
【００６９】
その後、全面露光（フラッド露光）の工程を行うのが一般的である。この全面露光工程において、放射される光により光酸発生剤または光塩基発生剤の酸または塩基を発生させる。全面露光の方法としては、アライナー(例えば、キヤノン株式会社製ＰＬＡ−５０１Ｆ)などの紫外可視露光機を用い、１００〜２，０００ｍＪ／ｃｍ２程度（波長３６５ｎｍ露光量換算）を全面に露光する方法がある。
【００７０】
現像後、パターン膜を加熱することにより、塗膜の硬化が行われる。加熱温度は、通常５００℃以上であり、好ましくは６００℃以上である。
【００７１】
本発明によって得られる硬化膜は、耐熱性が高いことを特徴としている。また、本発明による組成物を用いた場合には、従来の組成物を用いて硬化膜を形成させた場合に比べて、クラック限界膜厚が厚い硬化膜を形成させることができる。具体的には、本発明による組成物を用いた場合には、膜厚が１．０μｍ以上硬化膜を形成させでも、クラックが発生することが少ない。
【００７２】
このようにして形成された硬化膜は、フラットパネルディスプレー（ＦＰＤ）など、各種素子の平坦化膜や層間絶縁膜、透明保護膜などとして、さらには、低温ポリシリコン用層間絶縁膜あるいはＩＣチップ用バッファーコート膜などとして、多方面で好適に利用することができる。また、硬化膜を光学デバイス材料などとして用いることもできる。
【実施例】
【００７３】
本発明を諸例により具体的に説明すると以下の通りである。
【００７４】
［合成例１］  光塩基発生剤ＰＢＧ−Ａ１の合成
５０ｍＬフラスコ中に、エトキシカルボニルメチル（トリフェニル）ホスホニウムブロミド３．４４ｇ（８ｍｍｏｌ）、２−ヒドロキシ−４−メトキシベンズアルデヒド１．２２ｇ（８ｍｍｏｌ）、およびメタノール１０ｍＬを導入し、溶解させて原料混合液を調製した。
【００７５】
撹拌装置、滴下ロートを取り付けた２００ｍＬ四つ口フラスコ中に炭酸カリウム４．００ｇとメタノール３０ｍＬを導入し、よく撹拌しながら原料混合液をゆっくり滴下した。
【００７６】
滴下終了後、室温でさらに３時間撹拌した後、薄層クロマトグラフィーにより中間生成物の生成を確認した。反応混合液をろ過して炭酸カリウムを除き、減圧濃縮した。
【００７７】
濃縮後の反応混合液に、１Ｎの水酸化ナトリウム水溶液を５０ｍＬ加え、１時間撹拌した。その後、ろ過により副生成物であるトリフェニルホスフィンオキシドを除いた後、濃塩酸を滴下し反応混合液を酸性にした。生成した沈殿物をろ過により集め、少量のクロロホルムにより洗浄することで２−ヒドロキシ−４−メトキシ桂皮酸を１．２ｇ得た。
【００７８】
続いて、１００ｍＬフラスコ中で、２−ヒドロキシ−４−メトキシ桂皮酸１．２ｇ（６．２ｍｍｏｌ）を脱水テトラヒドロフラン２０ｍＬに溶解させ、１−エチル−３−（３−ジメチルアミノプロピル）カルボジイミド塩酸塩１．５４ｇ（８ｍｍｏｌ）を添加した。その後、３０分撹拌し、４−ピペリジンメタノール９２２ｍｇ（８ｍｍｏｌ）をさらに添加した。
【００７９】
さらに撹拌を係属し、反応を完了させた。反応混合液を濃縮し、濃縮物を水に溶解させた。得られた溶液から生成物をクロロホルムで抽出して粗製物を得た。得られた粗製物を、１Ｎ塩酸、飽和食塩水で洗浄して、目的のＰＢＧ−Ａ１を１２１ｍｇ得た。
【００８０】
［合成例２］  光塩基発生剤ＰＢＧ−Ａ６の合成
合成例１において、４−ピペリジンメタノール９２２ｍｇ（８ｍｍｏｌ）の代わりに、ジエタノールアミン８４１ｍｇ（８ｍｍｏｌ）を用いた以外は合成例１と同様にしてＰＢＧ−Ａ６を１０３ｍｇ得た。
【００８１】
［合成例３］  光塩基発生剤ＰＢＧ−Ａ７の合成
合成例１において、２−ヒドロキシ−４−メトキシベンズアルデヒド１．２２ｇ（８ｍｍｏｌ）の代わりに、２−ヒドロキシ−４−ジメチルアミノベンズアルデヒド１．３３ｇ（８ｍｍｏｌ）を用いた以外は合成例１と同様にしてＰＢＧ−Ａ７を１０８ｍｇ得た。
【００８２】
［合成例４］  光塩基発生剤ＰＢＧ−Ａ８水和物の合成
合成例１において、２−ヒドロキシ−４−メトキシベンズアルデヒド１．２２ｇ（８ｍｍｏｌ）の代わりに、２−ヒドロキシ−４−ジメチルアミノベンズアルデヒド１．３３ｇ（８ｍｍｏｌ）を、４−ピペリジンメタノール９２２ｍｇ（８ｍｍｏｌ）の代わりに、ジエタノールアミン８４１ｍｇ（８ｍｍｏｌ）を用いた以外は合成例１と同様にしてＰＢＧ−Ａ８無水物を９０ｍｇ得た
【００８３】
合成例４で得られたＰＢＧ−Ａ８無水物１００ｍｇをＰＧＭＥ５０ｍＬに溶解し、純水５ｍＬを加え、６０℃で１時間、加熱還流を行った。室温に冷却後、減圧溜去で純水を除き、ＰＢＧ−Ａ８水和物のＰＧＭＥ溶液を得た。
【００８４】
［合成例６］  ポリシロキサン（Ｐ１）の合成
撹拌機、温度計、冷却管を備えた２Ｌのフラスコに、２５質量％テトラメチルアンモニウムヒドロキシド（ＴＭＡＨ）水溶液２４．５ｇ、イソプロピルアルコール（ＩＰＡ）３００ｍｌ、水２．０ｇを仕込み、次いで滴下ロートにメチルトリメトキシシラン２７．２ｇ（４０モル％）、およびテトラメトキシシラン４５．６ｇ（６０モル％）の混合溶液を調整した。その混合溶液を６０℃にて滴下し、同温で３時間撹拌した後、１０％ＨＣｌ水溶液を加え中和した。中和液にトルエン２００ｍｌ、水３００ｍｌを添加し、２層に分離させ、得られた有機層を減圧下濃縮することで溶媒を除去し、濃縮物に固形分濃度４０質量％なるようにＰＧＭＥを添加調整した。得られたポリシロキサン（Ｐ１）の分子量（ポリスチレン換算）は質量平均分子量（Ｍｗ）＝８，８００、Ｓｉ−Ｏに帰属される吸収帯の面積強度Ｓ１と、ＳｉＯＨに帰属される吸収帯の面積強度Ｓ２との比Ｓ２／Ｓ１＝０．１５であった。
【００８５】
［実施例１〜１０および比較例１〜４］
１００質量部のポリシロキサンＰ１、２．０質量部の光塩基発生剤ＰＢＧ−Ａ７、３３３質量部のＰＧＭＥ（溶剤）を混合し、溶解させてネガ型感光性シロキサン組成物を調製した。また、各種成分を変更して、表１に示すとおり、実施例２〜１０および比較例１〜４の組成物も調製した。
【００８６】
得られた組成物について、以下の方法によって、アルカリ現像液による現像性、解像度、耐熱性、クラック限界膜厚を評価した。得られた結果は表１に示す通りであった。
【００８７】
［アルカリ現像液による現像性および解像度］
得られた各組成物をシリコンウェハ上に滴下し、１，５００ｒｐｍの回転速度でスピンコーティング後、ホットプレートで１００℃／９０秒の条件下でプリベークを行なった。
その後、ｉ線露光機（株式会社ニコン製ＮＳＲ２２０５ｉ１１Ｄ）を用い、５０〜１，０００ｍＪ／ｃｍ２でライン＆スペースパターンのマスクを通して露光した。引き続き、ホットプレートで１２０℃／６０秒の条件下の露光後加熱後、現像液として２．３８％テトラメチルアンモニウムヒドロキシド（ＴＭＡＨ）水溶液を用い、パドル現像を行い、純水で洗浄することでパターンを形成した。形成されたパターン膜を電子顕微鏡（日立ハイテクフィールディング製Ｓ−４７００）を用いてパターンが形成されているか否かを観察した。パターンが形成されている場合には、解像されたライン＆スペースパターンのなかで最も微細なものを、その組成物の解像度として定義した。
【００８８】
［耐熱性］
得られた各組成物をシリコンウェハ上に滴下し、１，５００ｒｐｍの回転速度でスピンコーティング後、ホットプレートで１００℃／９０秒の条件下でプリベークを行なった。
その後、アライナーなどの紫外可視光露光機を用い、３００ｍＪ／ｃｍ２（３６５ｎｍ換算）の全面露光を行った。引き続き、ホットプレートで１２０℃／６０秒の条件の露光後加熱を行って、硬化膜を得た。得られた硬化膜を、ファーネスを用いて窒素雰囲気下にて３０分間焼成した。このとき、複数の試料に対し、異なる焼成温度で焼成を行った。焼成温度は５００〜８００℃の範囲で選択した。焼成後の硬化膜を室温に戻した後、膜をＦＴ−ＩＲ（日本分光製ＦＴＩＲ−６１００）を用いて分析した。焼成温度の異なる試料について赤外吸収スペクトルを評価し、構造式（Ｉａ）のＲ１由来のピークが消失する温度を決定し、それを耐熱温度と定義した。
【００８９】
［クラック限界膜厚］
得られた各組成物をシリコンウェハ上に滴下し、１，５００ｒｐｍの回転速度でスピンコーティング後、ホットプレートで１００℃／９０秒の条件下でプリベークを行なった。さらに組成物に含まれる固形分濃度を調製したうえで同様に塗布を行い、膜厚の異なる複数の試料を準備した。その後、アライナーなどの紫外可視光露光機を用い、３００ｍＪ／ｃｍ２（３６５ｎｍ換算）の全面露光を行った。引き続き、ホットプレートで１２０℃／６０秒の条件の露光後加熱を行って、硬化膜を得た。得られた硬化膜を、ファーネスを用いて、窒素雰囲気下にて６００℃または７００℃で３０分間焼成した。焼成後の硬化膜を室温に戻した後、膜にクラックが発生しているかを光学顕微鏡で観察し、クラックが入っていない最も厚い膜厚のものを、その組成物のクラック限界膜厚と定義した。
【００９０】
【表１】
2019095695.tif 000011
【００９１】
【化１０】
2019095695.tif 000012
【００９２】
この結果より、本発明による組成物を用いると、耐熱性が高く、膜厚の厚い硬化膜が形成できることが確認できた。
【図１】
2019095695.tif 000019